СПОСОБ ПОЛУЧЕНИЯ КАТАЛИЗАТОРА СИНТЕЗА ФИШЕРА-ТРОПША

1. Способ получения содержащего кобальт катализатора синтеза углеводородов, причем способ включает:
1
1
2
2
- на стадии образования карбида обработку исходного предшественника катализатора, содержащего подложку катализатора, несущую кобальт, содержащим СО газом не более чем 1 час при температуре Τ, где 210°C<T<260°С, для превращения кобальта в карбид кобальта, таким образом получая содержащий карбид кобальта предшественник катализатора, причем содержащий СО газ (когда он содержит Н) не характеризуется молярным соотношением СО к Н равным или меньшим 33:1, и при этом стадию образования карбида проводят в неокислительных условиях; и
2
2
- на последующей стадии активации подвергание содержащего карбид кобальта предшественника катализатора обработке водородсодержащим газом при температуре Т, где Т составляет по меньшей мере 300°С, для превращения карбида кобальта в металлический кобальт, таким образом активируя содержащий карбид кобальта предшественник катализатора и получая содержащий кобальт катализатор синтеза углеводородов.
1
2. Способ по п. 1, причем 230°C<T<250°C.
3. Способ по п. по п. 1, причем содержащий СО газ представляет собой чистый СО, и при этом парциальное давление СО содержащего СО газа во время стадии образования карбида составляет выше 3 бар.
4. Способ по п. 1, причем обработку исходного предшественника катализатора при помощи содержащего СО газа проводят путем приведения в контакт исходного предшественника катализатора с содержащим СО газом в псевдоожиженном слое частиц исходного предшественника катализатора, причем содержащий СО газ выступает в качестве ожижающей среды для слоя частиц исходного предшественника катализатора.
5. Способ по п. 1, причем содержащий карбид кобальта предшественник катализатора непосредственно подвергают стадии активации без предварительного подвергания его предшественника термообработке выше 100°С в окислительных условиях, которая вызывает окисление карбида кобальта.
6. Способ по п. 5, причем перед активацией содержащего карбид кобальта предшественника катализатора не происходит его термообработка выше 35°С в окислительных условиях, которая вызывает окисление карбида кобальта.
2
7. Способ по п. 1, причем на стадии активации 350°С<Т<500°С.
8. Способ по п. 1, причем водородсодержащий газ, используемый на стадии активации, содержит по меньшей мере 90 об.% водорода, причем остаток, если есть, содержит один или несколько инертных газов, которые инертны относительно карбида кобальта во время стадии активации.
9. Способ по п. 1, причем обработка содержащего карбид кобальта предшественника катализатора газообразным водородом на стадии активации происходит путем приведения в контакт газообразного водорода с содержащим карбид кобальта предшественником катализатора в псевдоожиженном слое частиц содержащего карбид кобальта предшественника катализатора, причем газообразный водород выступает в качестве ожижающей среды для слоя частиц содержащего карбид кобальта предшественника катализатора.
10. Способ по п. 1, причем обработку водородсодержащим газом на стадии активации проводят под давлением от 0,6 до 1,5 бар(а).
11. Способ по п. 1, причем обработку водородсодержащим газом на стадии активации проводят под давлением от 1,5 бар(а) до 20 бар(а).
12. Способ по п. 1, причем используют ЧОСГ водородсодержащего газа от 1 до 100 литров в час на грамм предшественника катализатора.
13. Способ получения углеводородов, причем способ предусматривает получение содержащего кобальт катализатора синтеза углеводородов согласно способу по п. 1 и приведение в контакт водорода с монооксидом углерода при температуре выше 100°С и под давлением по меньшей мере 10 бар в присутствии содержащего кобальт катализатора синтеза углеводородов, таким образом получая углеводороды и необязательно кислородсодержащие соединения углеводородов в процессе синтеза Фишера-Тропша.